(57)【特許請求の範囲】
【請求項１】
酸化亜鉛粒子の粒子表面がアルコキシ基を有するシランカップリング剤で処理された表面処理酸化亜鉛粒子であって、
前記酸化亜鉛粒子が、下記式（１）を満たし、
下記式（１）中のＮａ含有量Ｍが２０ｍｇ／ｋｇ以上２００ｍｇ／ｋｇ以下である表面処理酸化亜鉛粒子。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【請求項２】
前記比表面積Ｓが４ｍ２／ｇ以上かつ３５ｍ２／ｇ以下である請求項１に記載の表面処理酸化亜鉛粒子。
【請求項３】
前記シランカップリング剤が、アルキルアルコキシシラン、アリルアルコキシシランおよびアルキル基またはアリル基を側鎖に有するポリシロキサンからなる群から選ばれる少なくとも１種である請求項１または２に記載の表面処理酸化亜鉛粒子。
【請求項４】
前記シランカップリング剤が、オクチルトリエトキシシラン、オクチルトリメトキシシラン、ジメトキシジフェニルシラン−トリエトキシカプリリルシランクロスポリマーの群から選ばれる少なくとも１種である請求項３に記載の表面処理酸化亜鉛粒子。
【請求項５】
請求項１から４のいずれか１項に記載の表面処理酸化亜鉛粒子と、分散媒と、を含有する分散液。
【請求項６】
請求項１から４のいずれか１項に記載の表面処理酸化亜鉛粒子および請求項５に記載の分散液からなる群から選ばれる少なくとも１種を含有する化粧料。
【請求項７】
下記式（１）を満たし、
下記式（１）中のＮａ含有量Ｍが２０ｍｇ／ｋｇ以上２００ｍｇ／ｋｇ以下である酸化亜鉛粒子。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【発明の詳細な説明】
【技術分野】
【０００１】
本発明は、表面処理酸化亜鉛粒子、分散液、化粧料および酸化亜鉛粒子に関する。
【背景技術】
【０００２】
酸化亜鉛は、紫外線遮蔽能に優れ、ガスバリア性が高く、さらに透明性が良いことが知られている。そのため、酸化亜鉛を形成材料とする粒子（以下、酸化亜鉛粒子）は、紫外線遮蔽やガスバリア等の機能を有すると共に透明性が必要な種々の素材の形成材料として使用される。このような素材としては、例えば紫外線遮蔽フィルム、紫外線遮蔽ガラス、化粧料、ガスバリアフィルム等が挙げられる。
【０００３】
上述した種々の素材について、透明性を得るための方法の１つとしては、形成材料である酸化亜鉛粒子の一次粒子径を小さくすることが挙げられる。酸化亜鉛粒子の一次粒子径を小さくする方法としては、熱分解法や気相法等の種々の方法が検討されている（例えば、特許文献１，２参照）。
【０００４】
酸化亜鉛粒子を化粧料に適用する場合、酸化亜鉛粒子の表面を化粧品の性状に合わせたり、酸化亜鉛粒子の触媒活性を抑えたりするために、酸化亜鉛粒子の表面処理が行われている。このような酸化亜鉛粒子の表面処理剤としては、例えば、ステアリン酸Ｍｇなどの金属石鹸、ジメチコンやハイドロゲンジメチコンなどのシリコーンオイル、オクチルトリエトキシシランなどのアルコキシ基を有するシランカップリング剤等が用いられている（例えば、特許文献３，４参照）。
【０００５】
中でも、上記シランカップリング剤で表面処理した酸化亜鉛粒子は、表面処理剤であるシランカップリング剤が酸化亜鉛粒子の表面に化学的に結合しているため安定性が高い。さらに、置換基が異なる表面処理剤を用いることにより、粒子表面の性質を容易に変更可能である。以下の説明では、シランカップリング剤で表面処理した酸化亜鉛粒子を表面処理酸化亜鉛粒子と称する。
【０００６】
このような表面処理粒子は、そのまま化粧料に配合されたり、分散媒に分散させた分散液の状態で化粧料に配合されたりしている。
【先行技術文献】
【特許文献】
【０００７】
【特許文献１】特開２００２−２８４５２７号公報
【特許文献２】特開２０００−９５５１９号公報
【特許文献３】特開２００２−３６２９２５号公報
【特許文献４】特開２００１−１８１１３６号公報
【発明の概要】
【発明が解決しようとする課題】
【０００８】
しかしながら、上記表面処理粒子は、化粧料に配合したときの紫外線遮蔽性が悪い場合があり、品質が安定しにくいという課題があった。
【０００９】
本発明は上記事情に鑑みてなされたものであって、安定的に高い紫外線遮蔽性を示す表面処理酸化亜鉛粒子を提供することを目的とする。また、このような表面処理酸化亜鉛粒子を含む分散液、化粧料を提供することをあわせて目的とする。また、このような表面処理酸化亜鉛粒子を好適に製造可能な酸化亜鉛粒子を提供することをあわせて目的とする。
【課題を解決するための手段】
【００１０】
上記の課題を解決するため、本発明の一態様は、酸化亜鉛粒子の粒子表面がアルコキシ基を有するシランカップリング剤で処理された表面処理酸化亜鉛粒子であって、前記酸化亜鉛粒子が、下記式（１）を満たす表面処理酸化亜鉛粒子を提供する。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【００１１】
本発明の一態様においては、前記比表面積Ｓが４ｍ２／ｇ以上かつ３５ｍ２／ｇ以下である構成としてもよい。
【００１２】
本発明の一態様においては、前記シランカップリング剤が、アルキルアルコキシシラン、アリルアルコキシシランおよびアルキル基またはアリル基を側鎖に有するポリシロキサンからなる群から選ばれる少なくとも１種である構成としてもよい。
【００１３】
本発明の一態様においては、前記シランカップリング剤が、オクチルトリエトキシシラン、オクチルトリメトキシシラン、ジメトキシジフェニルシラン−トリエトキシカプリリルシランクロスポリマーの群から選ばれる少なくとも１種である構成としてもよい。
【００１４】
上記の課題を解決するため、本発明の一態様は、上記の表面処理酸化亜鉛粒子と、分散媒と、を含有する分散液を提供する。
【００１５】
上記の課題を解決するため、本発明の一態様は、上記の表面処理酸化亜鉛粒子および上記の分散液からなる群から選ばれる少なくとも１種を含有する化粧料を提供する。
【００１６】
上記の課題を解決するため、本発明の一態様は、下記式（１）を満たす酸化亜鉛粒子を提供する。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【００１７】
本発明の一態様においては、前記比表面積Ｓが４ｍ２／ｇ以上かつ３５ｍ２／ｇ以下である構成としてもよい。
【発明の効果】
【００１８】
本発明によれば、安定的に高い紫外線遮蔽性を示す表面処理酸化亜鉛粒子を提供することができる。また、本発明によれば、このような表面処理酸化亜鉛粒子を含む分散液、化粧料を提供することができる。また、本発明によれば、このような表面処理酸化亜鉛粒子を好適に製造可能な酸化亜鉛粒子を提供することができる。
【図面の簡単な説明】
【００１９】
【図１】Ｓ・Ｍ／σ２とｄ５０の関係を示すグラフである。
【図２】Ｓ・Ｍ／σ２とＳＰＦ値の関係を示すグラフである。
【発明を実施するための形態】
【００２０】
本発明の表面処理酸化亜鉛粒子、分散液、化粧料および酸化亜鉛粒子の実施の形態について説明する。なお、本実施の形態は、発明の趣旨をより良く理解させるために具体的に説明するものであり、特に指定のない限り、本発明を限定するものではない。
【００２１】
以下の説明においては、表面処理酸化亜鉛粒子を「表面処理粒子」と略称することがある。
【００２２】
［酸化亜鉛粒子］
本実施形態の酸化亜鉛粒子は、本願発明の表面処理粒子の製造に好適に用いることができる。本実施形態の酸化亜鉛粒子は、下記式（１）を満たす。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【００２３】
一般に、酸化亜鉛粒子に対し、アルコキシ基を有するシランカップリング剤（以下、シランカップリング剤）で表面処理した表面処理粒子を、化粧料に配合して用いることがある。しかし、従来の酸化亜鉛粒子を用いた表面処理粒子は、化粧料に配合したときの紫外線遮蔽性が悪い場合があり、品質が安定しにくいという課題があった。
【００２４】
上記課題について、発明者が鋭意検討したところ、酸化亜鉛粒子に含まれる不純物が多い場合、得られる表面処理粒子を用いた化粧料について紫外線遮蔽性が低いことが分かり、本願発明を完成させた。
【００２５】
すなわち、上記式（１）を満たす酸化亜鉛粒子を用いると、得られる表面処理粒子が安定的に高い紫外線遮蔽性を示す。そのため、本実施形態の酸化亜鉛粒子は、種々の用途に用いることが可能であるが、特に化粧品の原料として有用である。なお、本実施形態において、紫外線遮蔽性は、ＳＰＦ（Ｓｕｎ  Ｐｒｏｔｅｃｔｉｏｎ  Ｆａｃｔｏｒ）値を用いて評価するものとする。
【００２６】
本実施形態の酸化亜鉛粒子の比表面積とは、全自動比表面積測定装置（商品名：Ｍａｃｓｏｒｂ  ＨＭ  Ｍｏｄｅｌ−１２０１、マウンテック社製）を用い、ＢＥＴ法により測定された値を意味する。
【００２７】
本実施形態の酸化亜鉛粒子のＮａ含有量は、偏光ゼーマン原子吸光高度計（型番：Ｚ−２０００、日立ハイテク社製）にて測定された値を意味する。測定は、テフロン（登録商標）製のビーカーに酸化亜鉛粒子を入れ、適量の水と硝酸５ｍｌを添加して加熱し、溶解した溶液を用いて行う。
【００２８】
本実施形態の酸化亜鉛粒子１０質量部と純水９０質量部を１時間混合したスラリーの導電率（以下、スラリー導電率）とは、次の方法により測定された値を意味する。測定は、酸化亜鉛粒子１０質量部と、純水９０質量部とを１時間混合し、得られたスラリーについて導電率計（商品名：ＥＳ−１２、堀場製作所社製）を用いて行う。
【００２９】
本実施形態の酸化亜鉛粒子の比表面積は４ｍ２／ｇ以上であることが好ましく、６ｍ２／ｇ以上であることがより好ましく、８ｍ２／ｇ以上であることがさらに好ましく、９ｍ２／ｇ以上であることがよりさらに好ましく、１０ｍ２／ｇ以上であることが特に好ましく、２０ｍ２／ｇ以上であることが最も好ましい。また、酸化亜鉛粒子の比表面積は、３５ｍ２／ｇ以下であることが好ましく、３３ｍ２／ｇ以下であることがより好ましく、３１ｍ２／ｇ以下であることがさらに好ましい。酸化亜鉛粒子の比表面積の上限値および下限値は、任意に組み合わせることができる。
【００３０】
酸化亜鉛粒子の比表面積が上記範囲であることにより、化粧料に処方された場合に、より透明性の高い化粧料が得られるため好ましい。
【００３１】
本実施形態の酸化亜鉛粒子のＮａ含有量は、１０ｍｇ／ｋｇ以上であることが好ましく、２０ｍｇ／ｋｇ以上であることがより好ましく、５０ｍｇ／ｋｇ以上であることがさらに好ましい。また、酸化亜鉛粒子のＮａ含有量は、５００ｍｇ／ｋｇ以下であることが好ましく、２００ｍｇ／ｋｇ以下であることがより好ましく、１００ｍｇ／ｋｇ以下であることがさらに好ましい。酸化亜鉛粒子のＮａ含有量の上限値および下限値は、任意に組み合わせることができる。
【００３２】
酸化亜鉛粒子のＮａ含有量が上記範囲であることにより、シランカップリング剤での表面処理反応の均一性・均質性が良好となり、分散性が高く、紫外線遮蔽性能に優れる表面処理粒子を得ることができる。
【００３３】
本実施形態の酸化亜鉛粒子のスラリー導電率は、２５μＳ／ｃｍ以上であることが好ましく、３０μＳ／ｃｍ以上であることがより好ましく、５０μＳ／ｃｍ以上であることがさらに好ましい。また、酸化亜鉛粒子のスラリー導電率は、２００μＳ／ｃｍ以下であることが好ましく、１５０μＳ／ｃｍ以下であることがより好ましく、１００μＳ／ｃｍ以下であることがさらに好ましい。酸化亜鉛粒子のスラリー導電率の上限値および下限値は、任意に組み合わせることができる。
【００３４】
酸化亜鉛粒子のスラリー導電率が上記範囲であることにより、シランカップリング剤での表面処理反応の均一性・均質性が良好となり、分散性が高く、紫外線遮蔽性能に優れる表面処理粒子を得ることができる。
【００３５】
上記式（１）の左辺（Ｓ・Ｍ／σ２）は、ＳＰＦ値をより向上させる観点においては、０．１０以上であることが好ましく、０．２０以上であることがより好ましく、０．３０以上であることがさらに好ましい。
【００３６】
Ｓ・Ｍ／σ２の上限値は特に限定されない。例えば、１．０以下であってもよく、０．８０以下であってもよく、０．６０以下であってもよく、０．５０以下であってもよい。
【００３７】
なお、Ｓ・Ｍ／σ２の上限値および下限値は、任意に組み合わせることができる。
【００３８】
さらに、本実施形態の酸化亜鉛粒子は、シランカップリング剤で表面処理される場合には、酸化亜鉛粒子１０質量部と純水９０質量部を１時間混合したスラリーのｐＨが７．１以上かつ９．０以下であることが好ましく、７．５以上９．０以下であることがより好ましく、７．５以上８．５以下であることがさらに好ましい。
【００３９】
本実施形態の酸化亜鉛粒子１０質量部と純水９０質量部を１時間混合したスラリーのｐＨとは、次の方法により測定された値を意味する。測定は、酸化亜鉛粒子１０質量部と、純水９０質量部とを１時間混合し、得られたスラリーについてｐＨ計（商品名：Ｄ−５１、株式会社堀場製作所製）を用いて行う。
【００４０】
シランカップリング剤の表面処理反応は加水分解・縮重合反応であり、表面被覆の反応効率上、加水分解したシランカップリング剤が速やかに酸化亜鉛粒子と反応することが好ましい。酸化亜鉛粒子のｐＨが上記範囲である場合には、この酸化亜鉛粒子にシランカップリング剤を表面処理する場合の加水分解反応と縮重合反応の速度のバランスがよく、シランカップリング剤が酸化亜鉛粒子の表面に一様に処理されやすくなるため好ましい。また、表面処理中に酸化亜鉛粒子が溶解することを抑制することができる点でも好ましい。
【００４１】
上記範囲のｐＨを有する酸化亜鉛粒子をシランカップリング剤で表面処理することで、表面処理反応の均一性・均質性が良好となり、分散性が高く、紫外線遮蔽性能に優れる表面処理粒子を得ることができる。
【００４２】
本実施形態の酸化亜鉛粒子の製造方法は、特に限定されないが、特許文献１，２の公知の方法で製造することができる。
【００４３】
例えば、硫酸亜鉛の水溶液に炭酸ナトリウムや水酸化ナトリウムの水溶液を加えてできる塩基性炭酸亜鉛、炭酸亜鉛、水酸化亜鉛等の沈殿を水洗、乾燥、か焼、粉砕の工程を経ることによって製造することができる。この際に、か焼温度、か焼時間を変更することで酸化亜鉛粒子の比表面積を調整することができる。また、沈殿物の水洗終点を調整したり、得られた酸化亜鉛粒子を再度洗浄したりすることで、酸化亜鉛粒子のＮａ含有量、導電率、ｐＨを調整することができる。
【００４４】
［表面処理酸化亜鉛粒子］
本実施形態の表面処理酸化亜鉛粒子は、酸化亜鉛粒子の粒子表面がアルコキシ基を有するシランカップリング剤で処理された表面処理酸化亜鉛粒子であって、酸化亜鉛粒子が、下記式（１）を満たす。
Ｓ・Ｍ／σ２≧０．０５    …（１）
（Ｓは酸化亜鉛粒子の比表面積（単位：ｍ２／ｇ）、Ｍは酸化亜鉛粒子のＮａ含有量（単位：ｍｇ／ｋｇ）、σは酸化亜鉛粒子１０質量部と純水９０質量部とを１時間混合したスラリーの導電率（単位：μＳ／ｃｍ）である。）
【００４５】
すなわち、本実施形態の表面処理粒子は、本実施形態の酸化亜鉛粒子が、シランカップリング剤で表面処理されたものである。
【００４６】
本実施形態の表面処理粒子において、含まれる酸化亜鉛粒子の比表面積、Ｎａ含有量、酸化亜鉛粒子１０質量部と純水９０質量部とを１時間混合したスラリーの導電率について、好適な範囲は、上述の酸化亜鉛粒子と同様の数値範囲を採用することができる。
【００４７】
酸化亜鉛粒子の粒子表面をシランカップリング剤で処理した表面処理粒子は、シランカップリング剤と酸化亜鉛粒子が化学結合しているため非常に安定性が高い。また、置換基が異なるシランカップリング剤を用いることにより、粒子表面の性質を容易に変更可能である。例えば、シランカップリング剤の種類を変更することにより、本実施形態の表面処理粒子を配合した化粧料について、肌に塗ったときの伸びや肌さわり等の感触を変えることができるという利点がある。
【００４８】
本実施形態の表面処理粒子を化粧料に配合する場合、表面処理に用いるシランカップリング剤は、化粧料に使用可能なシランカップリング剤であれば特に限定されない。
例えば、シランカップリング剤としては、一般式（２）で表されるシランカップリング剤のうち、化粧料に使用可能なものが挙げられる。
Ｒ１Ｓｉ（ＯＲ２）３    …（２）
（Ｒ１は、炭素数１〜１８のアルキル基、フルオロアルキル基またはフェニル基、Ｒ２は、炭素数１〜４のアルキル基を示す）
【００４９】
具体的には、表面処理に用いるシランカップリング剤として、
メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、ｎ−プロピルトリメトキシシラン、ｎ−プロピルトリエトキシシラン、ｎ−プロピルトリプロポキシシラン、ｎ−プロピルトリブトキシシラン、イソプロピルトリメトキシシラン、イソプロピルトリエトキシシラン、イソプロピルトリプロポキシシラン、イソプロピルトリブトキシシラン、フェニルトリメトキシシラン、フェニルトリエトキシシラン、フェニルトリプロポキシシラン、フェニルトリブトキシシラン、ｎ−オクチルトリメトキシシラン、ｎ−オクチルトリエトキシシラン（トリエトキシカプリリルシラン）、ｎ−オクタデシルトリメトキシシランなどのアルキルアルコキシシラン；
トリフルオロプロピルトリメトキシシラン、パーフルオロオクチルトリエトキシシラン、トリデカフルオロオクチルトリエトキシシランなどのフルオロアルコキシシラン、フルオロアルキルアルコキシシラン；
が挙げられる。
【００５０】
また、表面処理に用いるシランカップリング剤として、ジメトキシジフェニルシラン−トリエトキシカプリリルシランクロスポリマー、トリエトキシシリルエチルポリジメチルシロキシエチルジメチコン、トリエトキシシリルエチルポリジメチルシロキシエチルヘキシルジメチコンなど、シロキサン骨格を主鎖とし、分子構造内にアルコキシ基とアクリル基とを有するポリマー型シランカップリング剤等が挙げられる。
【００５１】
これらのシランカップリング剤は、１種を単独で用いてもよく、２種以上を用いてもよい。
【００５２】
上記シランカップリング剤の中でも、分子内にオクチル基を有するシランカップリング剤が好ましい。具体的には、官能基の極性が中程度でありナチュラルオイルやエステル油からシリコーンオイルまでの幅広い極性の油相に対応可能なオクチルトリエトキシシラン、オクチルトリメトキシシラン、ジメトキシジフェニルシラン−トリエトキシカプリリルシランクロスポリマーを特に好適に用いることができる。
これらのシランカップリング剤は１種を単独で用いてもよく、２種以上を用いてもよい。
【００５３】
上記シランカップリング剤の表面処理量は、所望の特性に応じて適宜調整すればよいが、酸化亜鉛粒子の含有量に対して２質量％以上かつ１０質量％以下が好ましい。上記範囲で酸化亜鉛粒子にシランカップリング剤を表面処理することにより、分散性に優れ、紫外線遮蔽性に優れる表面処理粒子が得られやすいため好ましい。
【００５４】
なお、本実施形態の表面処理粒子の特性を阻害しない範囲であれば、シランカップリング剤に加え、化粧料に用いられる表面処理剤であってシランカップリング剤以外のものを用いて、酸化亜鉛粒子を表面処理してもよい。
【００５５】
シランカップリング剤以外の表面処理剤としては例えば、シリカ、アルミナ等の無機材料や、シリコーン化合物、脂肪酸、脂肪酸石鹸、脂肪酸エステルおよび有機チタネート化合物などの有機材料を用いることができる。
【００５６】
本実施形態の表面処理粒子の製造方法は、特に限定されず、表面処理に用いる成分に応じて、乾式処理や湿式処理等公知の方法で適宜実施すればよい。
【００５７】
例えば乾式処理の場合は、酸化亜鉛粒子をヘンシェルミキサーやスーパーミキサーなどのミキサー中で撹拌しながら、シランカップリング剤を液滴下あるいはスプレー噴霧にて加えた後、一定時間高速強撹拌する。その後、撹拌を続けながら７０℃から２００℃に加熱処理することによって、表面処理を行う方法が挙げられる。
【００５８】
シランカップリング剤の加水分解用の水分は、酸化亜鉛粒子の付着水を用いても良く、必要に応じてシランカップリング剤と共に又は別々に添加してもよい。
【００５９】
シランカップリング剤は、シランカップリング剤と混合可能な溶媒で希釈して用いてもよい。このような溶媒としては例えば、メタノール、エタノール、イソプロパノールなどのアルコールや、ｎ−ヘキサン、トルエン、キシレンなどが挙げられる。水分を添加して表面処理する場合には、これらの溶媒の中でも、水との相溶性が高いアルコール等の極性溶媒が好適に用いられる。
【００６０】
例えば湿式処理の場合は、酸化亜鉛粒子とシランカップリング剤と溶媒とを撹拌しながら、２５℃から１００℃で数時間混合後、固液分離し、洗浄し、この洗浄物を７０℃から２００℃で加熱処理することによって表面処理を行う方法が挙げられる。シランカップリング剤の加水分解用の水分は、酸化亜鉛粒子の付着水を用いても良く、必要に応じてシランカップリング剤と共に又は別々に添加してもよい。
【００６１】
シランカップリング剤は、シランカップリング剤と混合可能な溶媒で希釈して用いてもよい。このような溶媒としては、例えば、メタノール、エタノール、イソプロパノールなどのアルコールや、ｎ−ヘキサン、トルエン、キシレンなどが挙げられる。水分を添加して表面処理する場合には、これらの溶媒の中でも、水との相溶性が高いアルコール等の極性溶媒が好適に用いられる。
【００６２】
［分散液］
本実施形態の分散液は、本実施形態の表面処理粒子と、分散媒と、を含有している。
なお、本実施形態の分散液は、粘度が高いペースト状の分散体も含む。
【００６３】
分散媒は、化粧料に処方することが可能で、表面処理粒子が分散できるものであれば、特に限定されない。
例えば、水；
メタノール、エタノール、ｎ−プロパノール、イソプロパノール、ｎ−ブタノール、２−ブタノール、オクタノール、グリセリン等のアルコール類；
酢酸エチル、酢酸ブチル、乳酸エチル、プロピレングリコールモノメチルエーテルアセテート、プロピレングリコールモノエチルエーテルアセテート、γ−ブチロラクトン等のエステル類；
ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテル等のエーテル類；
ナチュラルオイル、エステル油、シリコーンオイル等が好適に用いられる。
これらの分散媒は、１種のみを単独で用いてもよく、２種以上を混合して用いてもよい。
【００６４】
また、他の分散媒としては、アセトン、メチルエチルケトン、メチルイソブチルケトン、アセチルアセトン、シクロヘキサノン等のケトン類；
ベンゼン、トルエン、キシレン、エチルベンゼン等の芳香族炭化水素；
シクロヘキサン等の環状炭化水素；
ジメチルホルムアミド、Ｎ，Ｎ−ジメチルアセトアセトアミド、Ｎ−メチルピロリドン等のアミド類；
ジメチルポリシロキサン、メチルフェニルポリシロキサン、ジフェニルポリシロキサン等の鎖状ポリシロキサン類等が用いられる。
これらの分散媒は、１種のみを単独で用いてもよく、２種以上を混合して用いてもよい。
【００６５】
また、他の分散媒としては、オクタメチルシクロテトラシロキサン、デカメチルシクロペンタシロキサン、ドデカメチルシクロヘキサンシロキサン等の環状ポリシロキサン類；
アミノ変性ポリシロキサン、ポリエーテル変性ポリシロキサン、アルキル変性ポリシロキサン、フッ素変性ポリシロキサン等の変性ポリシロキサン類等が用いられる。
これらの分散媒は、１種のみを単独で用いてもよく、２種以上を混合して用いてもよい。
【００６６】
また、他の分散媒としては、流動パラフィン、スクワラン、イソパラフィン、分岐鎖状軽パラフィン、ワセリン、セレシン等の炭化水素油；
イソプロピルミリステート、セチルイソオクタノエート、グリセリルトリオクタノエート等のエステル油；
デカメチルシクロペンタシロキサン、ジメチルポリシロキサン、メチルフェニルポリシロキサン等のシリコーン油；
ラウリン酸、ミリスチン酸、パルミチン酸、ステアリン酸等の高級脂肪酸；
ラウリルアルコール、セチルアルコール、ステアリルアルコール、ヘキシルドデカノール、イソステアリルアルコール等の高級アルコール等の疎水性の分散媒を用いてもよい。
【００６７】
本実施形態の分散液は、その特性を損なわない範囲において、一般的に用いられる添加剤を含んでいてもよい。
【００６８】
添加剤としては、例えば、防腐剤、分散剤、分散助剤、安定剤、水溶性バインダー、増粘剤、油溶性薬剤、油溶性色素類、油溶性蛋白質類、ＵＶ吸収剤等の他の成分を含んでもよい。
【００６９】
本実施形態の分散液における粒度分布の累積体積百分率が５０％のときの粒径（ｄ５０）は、３００ｎｍ以下であることが好ましく、２５０ｎｍ以下であることがより好ましく、２００ｎｍ以下であることがさらに好ましい。
【００７０】
ｄ５０の下限値は特に限定されず、例えば、５０ｎｍ以上であってもよく、１００ｎｍ以上であってもよく、１５０ｎｍ以上であってもよい。ｄ５０の上限値および下限値は、任意に組み合わせることができる。
【００７１】
また、本実施形態の分散液における粒度分布の累積体積百分率が９０％のときの粒径（ｄ９０）は４００ｎｍ以下であることが好ましく、３５０ｎｍ以下であることがより好ましく、３００ｎｍ以下であることがさらに好ましい。
【００７２】
ｄ９０の下限値は特に限定されず、例えば、１００ｎｍ以上であってもよく、１５０ｎｍ以上であってもよく、２００ｎｍ以上であってもよい。ｄ９０の上限値および下限値は、任意に組み合わせることができる。
【００７３】
分散液のｄ５０が３００ｎｍ以下の場合には、この分散液を用いて作製した化粧料を皮膚に塗布した場合に、表面処理粒子が均一に分布しやすく、紫外線遮蔽効果が向上するため好ましい。また、分散液のｄ９０が４００ｎｍ以下の場合には、分散液の透明性が高く、この分散液を用いて作製された化粧料の透明性も高くなるため好ましい。
【００７４】
すなわち、本実施形態における分散液のｄ５０とｄ９０が上記範囲であることにより、透明性に優れ、紫外線遮蔽性に優れる分散液を得ることができる。また、この分散液を用いて作製した化粧料も、透明性と紫外線遮蔽性に優れる。
【００７５】
本実施形態の分散液における酸化亜鉛粒子の含有量は、所望の特性に合わせて適宜調整すればよい。
【００７６】
本実施形態の分散液を化粧料に用いる場合には、分散液における酸化亜鉛粒子の含有量は、３０質量％以上であることが好ましく、４０質量％以上であることがより好ましく、５０質量％以上であることがさらに好ましい。また、分散液における酸化亜鉛粒子の含有量は、９０質量％以下であることが好ましく、８５質量％以下であることがより好ましく、８０質量％以下であることがさらに好ましい。分散液における酸化亜鉛粒子の含有量の上限値および下限値は、任意に組み合わせることができる。
【００７７】
分散液における酸化亜鉛粒子の含有量が上記範囲であることにより、酸化亜鉛粒子が高濃度で含有されるため、処方の自由度を向上することができるとともに、分散液の粘度を取り扱いが容易な程度とすることができる。
【００７８】
本実施形態の分散液の粘度は、５Ｐａ・ｓ以上であることが好ましく、８Ｐａ・ｓ以上であることがより好ましく、１０Ｐａ・ｓ以上であることがさらに好ましく、１５Ｐａ・ｓ以上であることが最も好ましい。また、分散液の粘度は、３００Ｐａ・ｓ以下であることが好ましく、１００Ｐａ・ｓ以下であることがより好ましく、８０Ｐａ・ｓ以下であることがさらに好ましく、６０Ｐａ・ｓ以下であることが最も好ましい。分散液の粘度の上限値および下限値は、任意に組み合わせることができる。
【００７９】
分散液の粘度が上記の範囲であることにより、固形分（酸化亜鉛粒子）を高濃度に含んでいても、取り扱いが容易な分散液を得ることができる。
【００８０】
本実施形態の分散液は、表面処理粒子を１０質量％含有させた分散液を、１２μｍとなるように塗布して１５分間自然乾燥させて塗膜を形成した場合、当該塗膜について測定される物性値が、次の範囲であることが好ましい。
すなわち、上記塗膜の４５０ｎｍにおける透過率が、４０％以上であることが好ましく、４５％以上であることがより好ましく、５０％以上であることがさらに好ましい。上限値は特に限定されず、１００％以下であってもよく、９０％以下であってもよく、８０％以下であってもよい。塗膜の４５０ｎｍにおける透過率の上限値および下限値は、任意に組み合わせることができる。
【００８１】
上記塗膜の４５０ｎｍにおける透過率が大きいほど透明性に優れるため、４５０ｎｍにおける透過率は高いほうが好ましい。
【００８２】
また、上記塗膜の２９０ｎｍ〜３２０ｎｍにおける平均透過率は、１０％以下であることが好ましく、７％以下であることがより好ましく、５％以下であることがさらに好ましい。下限値は特に限定されず、０％であってもよく、０．５％であってもよく、１％であってもよい。塗膜の２９０ｎｍ〜３２０ｎｍにおける平均透過率の上限値および下限値は、任意に組み合わせることができる。
【００８３】
上記塗膜の２９０ｎｍ〜３２０ｎｍにおける平均透過率が小さいほど紫外線遮蔽性に優れるため、２９０ｎｍ〜３２０ｎｍにおける平均透過率は小さいほうが好ましい。
【００８４】
また、上記塗膜のＳＰＦ値は、３０以上であることが好ましく、３５以上であることがより好ましく、４０以上であることがさらに好ましい。上限値は特に限定されず、１５０であってもよく、１００であってもよく、８０であってもよい。上記塗膜のＳＰＦ値の上限値および下限値は、任意に組み合わせることができる。
【００８５】
上記塗膜のＳＰＦ値が大きいほど、紫外線Ｂ波を防ぐ効果が大きいため、ＳＰＦ値は大きいほうが好ましい。
【００８６】
上記塗膜の臨界波長（Ｃｒｉｔｉｃａｌ  Ｗａｖｅｌｅｎｇｔｈ）は、３７０ｎｍ以上であることが好ましい。分散液の臨界波長が３７０ｎｍ以上であることにより、この分散液を含有する化粧料は、臨界波長が３７０ｎｍ以上となり、長波長紫外線（ＵＶＡ）及び短波長紫外線（ＵＶＢ）の広範囲の紫外線を遮蔽することができる。
【００８７】
なお、本明細書において「臨界波長」とは、分散液を塗布した塗膜を測定することで求められる値である。具体的には、上記塗膜について、２９０ｎｍ以上４００ｎｍ以下の紫外線領域の吸収スペクトルを測定し、得られた吸収スペクトルにおいて２９０ｎｍから長波長側に積分したとき、積分面積が２９０ｎｍ以上４００ｎｍ以下の全領域での積分面積の９０％となる波長を、求める「臨界波長」とする。
【００８８】
本実施形態の分散液の製造方法は、特に限定されない。例えば、本実施形態の表面処理粒子と、分散媒とを、公知の分散装置で、機械的に分散する方法が挙げられる。
【００８９】
分散装置は必要に応じて選択でき、例えば、撹拌機、自公転式ミキサー、ホモミキサー、超音波ホモジナイザー、サンドミル、ボールミル、ロールミル等が挙げられる。
【００９０】
本実施形態の分散液は、化粧料の他、紫外線遮蔽機能やガス透過抑制機能等を有する塗料等に用いることができる。
【００９１】
［組成物］
本実施形態の組成物は、本実施形態の表面処理粒子と、樹脂と、分散媒と、を含有してなる。
【００９２】
本実施形態の組成物における表面処理粒子の含有量は、所望の特性に合わせて適宜調整すればよいが、例えば、１０質量％以上かつ４０質量％以下であることが好ましく、２０質量％以上かつ３０質量％以下であることが好ましい。
【００９３】
組成物における表面処理粒子の含有量が上記範囲であることにより、固形分（酸化亜鉛粒子）を高濃度に含むため、表面処理粒子の特性が十分に得られ、かつ、表面処理粒子を均一に分散した組成物を得ることができる。
【００９４】
分散媒としては、工業用途で一般的に用いられるものであれば特に限定されないが、例えば、水、メタノール、エタノール、プロパノール等のアルコール類、酢酸メチル、酢酸エチル、トルエン、メチルエチルケトン、メチルイソブチルケトン等が挙げられる。
【００９５】
本実施形態の組成物における分散媒の含有量は、特に限定されず、目的とする組成物の特性に応じて適宜調整される。
【００９６】
樹脂としては、工業用途で一般的に用いられるものであれば特に限定されないが、例えば、アクリル樹脂、エポキシ樹脂、ウレタン樹脂、ポリエステル樹脂、シリコーン樹脂等が挙げられる。
【００９７】
本実施形態の組成物における樹脂の含有量は、特に限定されず、目的とする組成物の特性に応じて適宜調整される。
【００９８】
本実施形態の組成物は、その特性を損なわない範囲において、一般的に用いられる添加剤を含んでいてもよい。
添加剤としては、例えば、重合開始剤、分散剤、防腐剤等が挙げられる。
【００９９】
本実施形態の組成物の製造方法は、特に限定されないが、例えば、本実施形態の表面処理粒子と、樹脂と、分散媒とを、公知の混合装置で、機械的に混合する方法が挙げられる。
【０１００】
また、上述した分散液と、樹脂とを、公知の混合装置で、機械的に混合する方法が挙げられる。
【０１０１】
混合装置としては、例えば、撹拌機、自公転式ミキサー、ホモミキサー、超音波ホモジナイザー等が挙げられる。
【０１０２】
本実施形態の組成物を、ロールコート法、フローコート法、スプレーコート法、スクリーン印刷法、はけ塗り法、浸漬法等の通常の塗布方法により、ポリエステルフィルム等のプラスチック基材に塗布することにより、塗膜を形成することができる。これらの塗膜は、紫外線遮蔽膜やガスバリア膜として活用することができる。
【０１０３】
［化粧料］
本実施形態の一実施形態の化粧料は、本実施形態の表面処理粒子および本実施形態の分散液からなる群から選択される少なくとも１種を含有してなる。
【０１０４】
別の一実施形態の化粧料は、化粧品基剤原料と、本実施形態の表面処理粒子および本実施形態の分散液からなる群から選択される少なくとも１種を含有してなる。
【０１０５】
ここで、化粧品基剤原料とは、化粧品の本体を形成する諸原料を意味し、油性原料、水性原料、界面活性剤、粉体原料等が挙げられる。
油性原料としては、例えば、油脂、高級脂肪酸、高級アルコール、エステル油類等が挙げられる。
【０１０６】
水性原料としては、精製水、アルコール、増粘剤等が挙げられる。
【０１０７】
粉末原料としては、有色顔料、白色顔料、パール剤、体質顔料等が挙げられる。
【０１０８】
本実施形態の化粧料は、例えば、本実施形態の分散液を、乳液、クリーム、ファンデーション、口紅、頬紅、アイシャドー等の化粧品基剤原料に、従来通りに配合することにより得られる。
【０１０９】
また、本実施形態の化粧料は、本実施形態の表面処理粒子を油相または水相に配合して、Ｏ／Ｗ型またはＷ／Ｏ型のエマルションとしてから、化粧品基剤原料と配合することにより得られる。
【０１１０】
化粧料における表面処理粒子の含有量は所望の特性に応じて適宜調整すればよく、例えば、表面処理粒子の含有量の下限は、０．０１質量％以上であってもよく、０．１質量％以上であってもよく、１質量％以上であってもよい。また、表面処理粒子の含有量の上限は、５０質量％以下であってもよく、４０質量％以下であってもよく、３０質量％以下であってもよい。化粧料における表面処理粒子の含有量の上限値および下限値は、任意に組み合わせることができる。
【０１１１】
以下、日焼け止め化粧料について具体的に説明する。
紫外線、特に長波長紫外線（ＵＶＡ）を効果的に遮蔽し、粉っぽさやきしみの少ない良好な使用感を得るためには、日焼け止め化粧料における表面処理粒子の含有量の下限は、０．０１質量％以上であることが好ましく、０．１質量％以上であることがより好ましく、１質量％以上であることがさらに好ましい。また、日焼け止め化粧料における表面処理粒子の含有量の上限は、５０質量％以下であってもよく、４０質量％以下であってもよく、３０質量％以下であってもよい。日焼け止め化粧料における表面処理粒子の含有量の上限値および下限値は、任意に組み合わせることができる。
【０１１２】
日焼け止め化粧料は、必要に応じて、疎水性分散媒、表面処理粒子以外の無機微粒子や無機顔料、親水性分散媒、油脂、界面活性剤、保湿剤、増粘剤、ｐＨ調整剤、栄養剤、酸化防止剤、香料等を含んでいてもよい。
【０１１３】
疎水性分散媒としては、例えば、流動パラフィン、スクワラン、イソパラフィン、分岐鎖状軽パラフィン、ワセリン、セレシン等の炭化水素油、イソプロピルミリステート、セチルイソオクタノエート、グリセリルトリオクタノエート等のエステル油、デカメチルシクロペンタシロキサン、ジメチルポリシロキサン、メチルフェニルポリシロキサン等のシリコーン油、ラウリン酸、ミリスチン酸、パルミチン酸、ステアリン酸等の高級脂肪酸、ラウリルアルコール、セチルアルコール、ステアリルアルコール、ヘキシルドデカノール、イソステアリルアルコール等の高級アルコール等が挙げられる。
【０１１４】
化粧料に含まれる表面処理粒子以外の無機微粒子や無機顔料としては、例えば、炭酸カルシウム、リン酸カルシウム（アパタイト）、炭酸マグネシウム、ケイ酸カルシウム、ケイ酸マグネシウム、ケイ酸アルミニウム、カオリン、タルク、酸化チタン、酸化アルミニウム、黄酸化鉄、γ−酸化鉄、チタン酸コバルト、コバルトバイオレット、酸化ケイ素等が挙げられる。
【０１１５】
日焼け止め化粧料は、さらに有機系紫外線吸収剤を少なくとも１種含有していてもよい。
【０１１６】
有機系紫外線吸収剤としては、例えば、ベンゾトリアゾール系紫外線吸収剤、ベンゾイルメタン系紫外線吸収剤、安息香酸系紫外線吸収剤、アントラニル酸系紫外線吸収剤、サリチル酸系紫外線吸収剤、ケイ皮酸系紫外線吸収剤、シリコーン系ケイ皮酸紫外線吸収剤、これら以外の有機系紫外線吸収剤等が挙げられる。
【０１１７】
ベンゾトリアゾール系紫外線吸収剤としては、例えば、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール等が挙げられる。
【０１１８】
ベンゾイルメタン系紫外線吸収剤としては、例えば、ジベンザラジン、ジアニソイルメタン、４−ｔｅｒｔ−ブチル−４’−メトキシジベンゾイルメタン、１−（４’−イソプロピルフェニル）−３−フェニルプロパン−１，３−ジオン、５−（３，３’−ジメチル−２−ノルボルニリデン）−３−ペンタン−２−オン等が挙げられる。
【０１１９】
安息香酸系紫外線吸収剤としては、例えば、パラアミノ安息香酸（ＰＡＢＡ）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡメチルエステル等が挙げられる。
【０１２０】
アントラニル酸系紫外線吸収剤としては、例えば、ホモメンチル−Ｎ−アセチルアントラニレート等が挙げられる。
【０１２１】
サリチル酸系紫外線吸収剤としては、例えば、アミルサリシレート、メンチルサリシレート、ホモメンチルサリシレート、オクチルサリシレート、フェニルサリシレート、ベンジルサリシレート、ｐ−２−プロパノールフェニルサリシレート等が挙げられる。
【０１２２】
ケイ皮酸系紫外線吸収剤としては、例えば、オクチルメトキシシンナメート（メトキシケイヒ酸エチルヘキシル）、ジ−パラメトキシケイ皮酸−モノ−２−エチルヘキサン酸グリセリル、オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート（２−エチルヘキシル−ｐ−メトキシシンナメート）、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等が挙げられる。
【０１２３】
シリコーン系ケイ皮酸紫外線吸収剤としては、例えば、［３−ビス（トリメチルシロキシ）メチルシリル−１−メチルプロピル］−３，４，５−トリメトキシシンナメート、［３−ビス（トリメチルシロキシ）メチルシリル−３−メチルプロピル］−３，４，５−トリメトキシシンナメート、［３−ビス（トリメチルシロキシ）メチルシリルプロピル］−３，４，５−トリメトキシシンナメート、［３−ビス（トリメチルシロキシ）メチルシリルブチル］−３，４，５−トリメトキシシンナメート、［３−トリス（トリメチルシロキシ）シリルブチル］−３，４，５−トリメトキシシンナメート、［３−トリス（トリメチルシロキシ）シリル−１−メチルプロピル］−３，４−ジメトキシシンナメート等が挙げられる。
【０１２４】
上記以外の有機系紫外線吸収剤としては、例えば、３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、５−（３，３’−ジメチル−２−ノルボルニリデン）−３−ペンタン−２−オン、シリコーン変性紫外線吸収剤、フッ素変性紫外線吸収剤等が挙げられる。
【０１２５】
本実施形態の化粧料の臨界波長は、３７０ｎｍ以上であることが好ましい。化粧料の臨界波長が３７０ｎｍ以上であることにより、長波長紫外線（ＵＶＡ）及び短波長紫外線（ＵＶＢ）の広範囲の紫外線を遮蔽することができる。
【０１２６】
以上のような表面処理酸化亜鉛粒子は、安定的に高い紫外線遮蔽性を示すものとなる。
また、以上のような分散液、化粧料によれば、上述したような表面処理酸化亜鉛粒子を含むため、安定的に高い紫外線遮蔽性を示すものとなる。
また、以上のような酸化亜鉛粒子によれば、上述したような表面処理酸化亜鉛粒子を好適に製造可能となる。
【実施例】
【０１２７】
以下、実施例及び比較例により本発明をさらに具体的に説明するが、本発明は以下の実施例に限定されるものではない。
【０１２８】
実施例１〜５、比較例１〜２の酸化亜鉛粒子は、湿式法で酸化亜鉛粒子を製造する際、酸化亜鉛粒子を含むスラリーを純水で洗浄する回数を変更することにより作製した。
【０１２９】
［実施例１］
「表面処理粒子の作製」
酸化亜鉛粒子Ａ１（比表面積Ｓ：３０ｍ２／ｇ、Ｎａ含有量Ｍ：５６ｍｇ／ｋｇ、純水中に１時間撹拌した１０質量％スラリーの導電率σ（以下、「スラリー導電率σ」）：８５．６μＳ／ｃｍ、Ｓ・Ｍ／σ２＝０．２３）１００質量部をヘンシェルミキサーに投入した。この酸化亜鉛粒子Ａ１を撹拌混合しながら、オクチルトリエトキシシラン（信越化学製ＫＢＥ−３０８３）５質量部と、純水０．３７５質量部と、イソプロピルアルコール７．１２５質量部と、の混合液を添加してヘンシェルミキサー内で混合し、１時間撹拌した。
【０１３０】
次いで、得られた混合物をジェットミルにて粉砕し、この粉砕粉を１００℃で乾燥することで、実施例１の表面処理粒子Ｂ１を得た。
【０１３１】
「分散液の作製」
表面処理粒子Ｂ１を１０質量部と、分散剤（信越化学社製、ＫＦ−６０２８）を２質量部と、デカメチルシクロペンタシロキサン８８質量部とを、攪拌機を用いて４０００ｒｐｍで撹拌し、実施例１の分散液Ｃ１を得た。
【０１３２】
［実施例２］
酸化亜鉛粒子Ａ１を用いる替わりに、酸化亜鉛粒子Ａ２（比表面積Ｓ：３０ｍ２／ｇ、Ｎａ含有量Ｍ：７０ｍｇ／ｋｇ、スラリー導電率σ：１８６．７μＳ／ｃｍ、Ｓ・Ｍ／σ２＝０．０６）を用いたこと以外は実施例１と同様にして、実施例２の表面処理粒子Ｂ２、分散液Ｃ２を得た。
【０１３３】
［実施例３］
酸化亜鉛粒子Ａ１を用いる替わりに、酸化亜鉛粒子Ａ３（比表面積Ｓ：２４ｍ２／ｇ、Ｎａ含有量Ｍ：８１ｍｇ／ｋｇ、スラリー導電率σ：６７．１μＳ／ｃｍ、Ｓ・Ｍ／σ２＝０．４３）を用いたこと以外は実施例１と同様にして、実施例３の表面処理粒子Ｂ３、分散液Ｃ３を得た。
【０１３４】
［実施例４］
酸化亜鉛粒子Ａ１を用いる替わりに、酸化亜鉛粒子Ａ４（比表面積Ｓ：２４ｍ２／ｇ、Ｎａ含有量Ｍ：９７ｍｇ／ｋｇ、スラリー導電率σ：７５．７μＳ／ｃｍ、Ｓ・Ｍ／σ２＝０．４１）を用いたこと以外は実施例１と同様にして、実施例４の表面処理粒子Ｂ４、分散液Ｃ４を得た。
【０１３５】
［実施例５］
酸化亜鉛粒子Ａ１を用いる替わりに、酸化亜鉛粒子Ａ５（比表面積Ｓ：２０ｍ２／ｇ、Ｎａ含有量Ｍ：１０１ｍｇ／ｋｇ、スラリー導電率σ：８１．２μＳ／ｃｍ、Ｓ・Ｍ／σ２＝０．３１）を用いたこと以外は実施例１と同様にして、実施例５の表面処理粒子Ｂ５、分散液Ｃ５を得た。
【０１３６】
［実施例６］
酸化亜鉛粒子Ａ１を用いる替わりに、酸化亜鉛粒子Ａ６（比表面積Ｓ：１０ｍ２／ｇ、Ｎａ含有量Ｍ：３１ｍｇ／ｋｇ、スラリー導電率σ：８２．０μＳ／ｃｍ、Ｓ・Ｍ／σ２＝０．０５）を用いたこと以外は実施例１と同様にして、実施例６の表面処理粒子Ｂ６、分散液Ｃ６を得た。
【０１３７】
［実施例７］
酸化亜鉛粒子Ａ１を用いる替わりに、酸化亜鉛粒子Ａ７（比表面積Ｓ：１５ｍ２／ｇ、Ｎａ含有量Ｍ：４８ｍｇ／ｋｇ、スラリー導電率σ：６５．０μＳ／ｃｍ、Ｓ・Ｍ／σ２＝０．１７）を用いたこと以外は実施例１と同様にして、実施例７の表面処理粒子Ｂ７、分散液Ｃ７を得た。
【０１３８】
［比較例１］
酸化亜鉛粒子Ａ１を用いる替わりに、酸化亜鉛粒子Ａ８（比表面積Ｓ：３０ｍ２／ｇ、Ｎａ含有量Ｍ：１４００ｍｇ／ｋｇ、スラリー導電率σ：１０３４μＳ／ｃｍ、Ｓ・Ｍ／σ２＝０．０４）を用いたこと以外は実施例１と同様にして、比較例１の表面処理粒子Ｂ８、分散液Ｃ８を得た。
【０１３９】
［比較例２］
酸化亜鉛粒子Ａ１を用いる替わりに、酸化亜鉛粒子Ａ９（比表面積Ｓ：２４ｍ２／ｇ、Ｎａ含有量Ｍ：２４００ｍｇ／ｋｇ、スラリー導電率σ：１３７０μＳ／ｃｍ、Ｓ・Ｍ／σ２＝０．０３）を用いたこと以外は実施例１と同様にして、比較例２の表面処理粒子Ｂ９、分散液Ｃ９を得た。
【０１４０】
［比較例３］
酸化亜鉛粒子Ａ１を用いる替わりに、酸化亜鉛粒子Ａ１０（比表面積Ｓ：８ｍ２／ｇ、Ｎａ含有量Ｍ：１８ｍｇ／ｋｇ、スラリー導電率σ：７６．２μＳ／ｃｍ、Ｓ・Ｍ／σ２＝０．０２）を用いたこと以外は実施例１と同様にして、比較例２の表面処理粒子Ｂ１０、分散液Ｃ１０を得た。
【０１４１】
「評価」
（粒度分布の測定）
実施例１〜７、比較例１〜３で得られた分散液について、動的光散乱式粒径分布測定装置（型番：ＬＢ−５５０、堀場製作所製）を用いて測定し、累積体積百分率が５０％のときの粒径（ｄ５０）と、累積体積百分率が９０％のときの粒径（ｄ９０）とを求めた。
【０１４２】
（ＳＰＦ値、臨界波長、透過率の測定）
実施例１〜７、比較例１〜３で得られた分散液を、それぞれ石英ガラス板上に厚さが１２μｍとなるように塗布し、１５分間自然乾燥させて塗膜を形成した。
【０１４３】
得られた塗膜について、ＳＰＦアナライザーＵＶ−１０００Ｓ（Ｌａｂｓｐｈｅｒｅ社製）を用いて測定し、紫外線領域における分光透過率（２９０〜３２０ｎｍにおける平均透過率、４５０ｎｍにおける透過率）、ＳＰＦ値、臨界波長を求めた。
【０１４４】
実施例１〜７、比較例１〜３で用いた酸化亜鉛粒子について表１に示す。また、実施例１〜７、比較例１〜３の評価結果を表２に示す。
【０１４５】
【表１】
0006682950.tif 000002
【０１４６】
【表２】
0006682950.tif 000003
【０１４７】
図１は、実施例１〜７、比較例１〜３についてＳ・Ｍ／σ２とｄ５０との関係を示すグラフである。また、図２は、実施例１〜７、比較例１〜３についてＳ・Ｍ／σ２とＳＰＦ値との関係を示すグラフである。図１，２より、Ｓ・Ｍ／σ２が０．０５以上であれば、ｄ５０が３００ｎｍ以下で分散性に優れ、かつＳＰＦ値が３０以上の紫外線遮蔽性に優れる分散液が得られることが確認された。
【０１４８】
以上の結果より、本発明が有用であることが分かった。
【産業上の利用可能性】
【０１４９】
本発明の表面処理酸化亜鉛粒子は、安定的に高い紫外線遮蔽性を示す。したがって、本発明の表面処理酸化亜鉛粒子は、分散液、塗料及び化粧料へ適用した場合の設計品質を担保しやすく、その工業的価値は大きい。
【図１】
0006682950.tif 000004
【図２】
0006682950.tif 000005